ВЫСОКОЭФФЕКТИВНЫЙ ГЕМОСТАТИЧЕСКИЙ АДГЕЗИВНЫЙ ПОЛИМЕРНЫЙ КАРКАС

1. Полимерная композиция, содержащая:
a. от приблизительно 0,1% до приблизительно 5% масс одного или более полианионных полимеров;
b. от приблизительно 5% до приблизительно 40% масс одного или более поликатионных полимеров; и
от приблизительно 50% до приблизительно 99,9% масс растворителя.
2. Полимерная композиция по п.1, где указанный один или более полианионных полимеров содержат альгинат натрия, где указанный один или более поликатионных полимеров содержат хитозан, где указанный растворитель представляет собой воду.
3. Полимерная композиция по п.2, где альгинат натрия имеет длину цепи в пределах от приблизительно 1000 нм до приблизительно 3000 нм.
4. Полимерная композиция по п.2, где альгинат натрия имеет среднюю молекулярную массу от приблизительно 100 кДа до приблизительно 1000 кДа.
5. Полимерная композиция по п.2, где альгинат натрия имеет среднюю молекулярную массу от приблизительно 500 кДа до приблизительно 900 кДа.
6. Полимерная композиция по п.2, где альгинат натрия имеет среднюю молекулярную массу примерно 800 кДа.
7. Полимерная композиция по п.2, где хитозан имеет длину цепи в пределах от приблизительно 2000 нм до приблизительно 4000 нм.
8. Полимерная композиция по п.2, где хитозан имеет длину цепи в пределах от приблизительно 2800 нм до приблизительно 2900 нм.
9. Полимерная композиция по п.2, где хитозан имеет длину цепи до приблизительно 2850 нм.
10. Полимерная композиция по п.2, где хитозан имеет среднюю молекулярную массу в пределах от приблизительно 1 кДа до приблизительно 2000 кДа.
11. Полимерная композиция по п.2, где хитозан имеет среднюю молекулярную массу в пределах от приблизительно 1 кДа до приблизительно 1000 кДа.
12. Полимерная композиция по п.2, где хитозан имеет среднюю молекулярную массу примерно 1000 кДа.
13. Полимерная композиция по п.2, где хитозан имеет среднюю степень деацетилирования в пределах от приблизительно 75,0% до приблизительно 99,5%.
14. Полимерная композиция по п.2, где хитозан получен из органического источника.
15. Полимерная композиция по п.2, где хитозан получен, по меньшей мере, из одного из морских беспозвоночных и грибков
16. Полимерная композиция по п.2, где альгинат натрия получен из органического источника.
17. Полимерная композиция по п.2, где альгинат натрия получен из морских водорослей.
18. Полимерная композиция по п.2, где композиция демонстрирует гемостатическую эффективность in vitro через меньше, чем приблизительно 30 секунд при введении в кровь.
19. Полимерная композиция по п.2, где гемостатическая эффективность in vitro включает увеличение количества единиц прочности сгустка в течение заданного интервала времени.
20. Полимерная композиция по п.19, где указанная гемостатическая эффективность измерена с помощью анализатора коагуляции.
21. Полимерная композиция по п.19, где единицы прочности сгустка соответствуют сопротивлению сгустка колебаниям вертикального датчика относительно волокон сгустка.
22. Полимерная композиция по п.2, имеющая максимальную прочность сгустка от приблизительно 90 до приблизительно 200 единиц прочности сгустка.
23. Полимерная композиция по п.2, где указанная композиция выдерживает вертикальное натяжение приблизительно 0,5 Ньютон на квадратный миллиметр без разрыва.
24. Полимерная композиция по п.1, где один или более поликатионных полимеров диспергированы как частицы твердой фазы в растворе одного или более полианионных полимеров.
25. Полимерная композиция по п.2, где вязкость составляет от приблизительно 145000 сП до приблизительно 250000 сП примерно при 25°C.
26. Полимерная композиция по п.2, где вязкость составляет приблизительно 169500 сП при приблизительно 25°C.
27. Полимерная композиция по п.2, имеющая pH приблизительно 7,0.
28. Полимерная композиция по п.2, имеющая инфракрасный спектр с преобразованием Фурье, как изображено на Фиг.3.
-1
-1
-1
-1
-1
29. Полимерная композиция по п.2, имеющая инфракрасный спектр с преобразованием Фурье, содержащая пики поглощения при: от приблизительно 3600 см до приблизительно 3000 см, при приблизительно 2900 см, при приблизтельно 1640 см и при приблизительно 1590 см.
30. Полимерная композиция по п.2, где указанный хитозан имеет среднюю степень деацетилирования в пределах от приблизительно 75,0% до приблизительно 85,0%.
31. Полимерная композиция по п.2, где указанный хитозан имеет среднюю степень деацетилирования в пределах от приблизительно 78,0% до приблизительно 83,0%.
32. Полимерная композиция по п.2, где указанный хитозан имеет среднюю степень деацетилирования в пределах от приблизительно 80,0% до приблизительно 81,0%.
33. Полимерная композиция по п.2, где указанный хитозан имеет среднюю степень деацетилирования примерно 80,5%.
34. Полимерная композиция по п.2, имеющая плотность в пределах от приблизительно 1,10 г/мл до приблизительно 1,30 г/мл примерно при 25°C.
35. Полимерная композиция по п.2, имеющая плотность приблизительно 1,21 г/мл при приблизительно 25°C.
36. Полимерная композиция по п.2, где приблизительно 13 мг или больше указанной композиции вызывают коагуляцию приблизительно 0,34 мл крови in vitro.
37. Полимерная композиция по п.2, имеющая модуль упругости в пределах от приблизительно 6 кПа до приблизительно 23 кПа.
38. Полимерная композиция по п.37, где модуль упругости составляет приблизительно 16 кПа.
39. Полимерная композиция по п.2, содержащая:
a. приблизительно 2,5% масс альгината натрия;
b. приблизительно 8% масс хитозана и
c. приблизительно 89,5% масс воды.
40. Способ получения полимерной композиции, включающий:
a. смешивание альгината натрия с водой при первой скорости с получением первой смеси, имеющей первую вязкость, и затем
b. добавление хитозана к указанной первой смеси и перемешивание при второй скорости с получением второй смеси, имеющей вторую вязкость.
41. Способ по п.40, в котором первая вязкость находится в пределах от приблизительно 500 сП до приблизительно 2000 сП при приблизительно 25°C.
42. Способ по п.40, в котором указанный альгинат натрия содержит частицы, имеющие средний размер частиц в пределах от 10 меш до 300 меш.
43. Способ по п.40, в котором хитозан имеет вязкость в пределах от приблизительно 100 сП до приблизительно 1000 сП в растворе 1% масса/объем в 5% уксусной кислоте при приблизительно 25°C.
44. Способ по п.40, в котором указанная вторая вязкость составляет приблизительно 169500 сП при приблизительно 25°C.
45. Способ по п.40, в котором хитозан содержит частицы, имеющие средний размер частиц в пределах от 50 меш до 500 меш.
46. Способ по п.40, в котором указанное перемешивание альгината натрия с водой при первой скорости осуществляют в течение приблизительно шести часов.
47. Способ по п.40, в котором указанное перемешивание при второй скорости осуществляют в течение приблизительно одного часа.
48. Способ по п.40, в котором указанная вторая скорость больше чем указанная первая скорость.
49. Способ по п.40, в котором альгинат натрия имеет, по меньшей мере, одну морфологию из: волокнистой, кристаллической, аморфной, сферической и кубоидной.
50. Способ по п.40, в котором хитозан имеет, по меньшей мере, одну морфологию из: волокнистой, кристаллической, аморфной, сферической и кубоидной.
51. Способ по п.40, в котором хитозан имеет сферическую морфологию.
52. Полимерная композиция, полученная способом по п.40.
53. Полимерная композиция, полученная способом по п.40, содержащая (a) в пределах от приблизительно 0,0200 г/мл до приблизительно 0,0230 г/мл альгината натрия и (b) в пределах от приблизительно 0,185 г/мл до приблизительно 0,210 г/мл хитозана.
54. Полимерная композиция, полученная способом п.40, имеющая инфракрасный спектр с преобразованием Фурье, как изображено на Фиг.3.
-1
-1
-1
-1
-1
55. Полимерная композиция, полученная способом по п.40, где альгинат натрия имеет инфракрасный спектр с преобразованием Фурье, содержащий пики поглощения при: от приблизительно 3600 см до приблизительно 3000 см, при приблизительно 2900 см, при приблизительно 1600 см и  при приблизительно 1400 см.
56. Полимерная композиция, полученная способом по п.40, где альгинат натрия имеет инфракрасный спектр с преобразованием Фурье, как изображено на Фиг.1.
-1
-1
-1
-1
-1
-1
57. Полимерная композиция, полученная способом по п.40, где хитозан имеет инфракрасный спектр с преобразованием Фурье, содержащий пики поглощения при: от приблизительно 3600 см до приблизительно 3000 см, приблизительно 2910 см, приблизительно 2870 см, приблизительно 1650 см и приблизительно 1580 см.
58. Полимерная композиция, полученная способом по п.40, где хитозан имеет инфракрасный спектр с преобразованием Фурье, как изображено на Фиг.2.
59. Полимерная композиция, полученная способом по п.40, имеющая pH примерно 7,0.
60. Способ по п.40, в котором указанный хитозан имеет среднюю степень деацетилирования в пределах от приблизительно 75,0% до приблизительно 99,5%.
61. Способ по п.40, в котором указанный хитозан имеет среднюю степень деацетилирования от приблизительно 75,0% до приблизительно 85,0%.
62. Способ по п.40, в котором указанный хитозан имеет среднюю степень деацетилирования от приблизительно 78,0% до приблизительно 83,0%.
63. Способ по п.40, в котором указанный хитозан имеет среднюю степень деацетилирования от приблизительно 80,0% до приблизительно 81,0%.
64. Способ по п.40, в котором указанный хитозан имеет среднюю степень деацетилирования приблизительно 80,5%.
65. Полимерная композиция, полученная способом по п.40, имеющая плотность в пределах от приблизительно 1,10 г/мл до 1,30 г/мл при приблизительно 25°C.
66. Полимерная композиция, полученная способом по п.40, имеющая плотность примерно 1,21 г/мл при приблизительно 25°C.
67. Способ по п.40, в котором указанный альгинат натрия содержит частицы, имеющие средний размер частиц примерно 180 меш.
68. Способ по п.40, в котором хитозан содержит частицы, имеющие средний размер частиц примерно 100 меш.
69. Стерильная полимерная композиция, имеющая вязкость в пределах от приблизительно 165000 сП до приблизительно 174000 сП при приблизительно 25°C, содержащая:
(a) альгинат и
(b) хитозан, имеющий среднюю степень деацетилирования в пределах от приблизительно 75,0% до приблизительно 99,5%.
70. Стерильная полимерная композиция по п.69, имеющая вязкость приблизительно 169500 сП при приблизительно 25°C.
71. Стерильная полимерная композиция по п.69, где указанный хитозан имеет среднюю степень деацетилирования в пределах от приблизительно 75,0% до приблизительно 99,5%.
72. Стерильная полимерная композиция по п.69, где указанный хитозан имеет среднюю степень деацетилирования в пределах от приблизительно 75,0% до приблизительно 85,0%.
73. Стерильная полимерная композиция по п.69, где указанный хитозан имеет среднюю степень деацетилирования в пределах от приблизительно 78,0% до приблизительно 83,0%.
74. Стерильная полимерная композиция по п.69, где указанный хитозан имеет среднюю степень деацетилирования в пределах от приблизительно 80,0% до приблизительно 81,0%.
75. Стерильная полимерная композиция по п.69, где указанный хитозан имеет среднюю степень деацетилирования приблизительно 80,5%.
76. Стерильная полимерная композиция по п.70, где указанный хитозан имеет среднюю степень деацетилирования приблизительно 80,5%.
77. Стерильная полимерная композиция по п.69, имеющая плотность в пределах от приблизительно 1,10 г/мл до 1,30 г/мл при приблизительно 25°C.
78. Стерильная полимерная композиция по п.69, имеющая плотность примерно 1,21 г/мл при приблизительно 25°C.
79. Стерильная полимерная композиция по п.69, имеющая pH приблизительно 7,0.
80. Полимерная композиция, имеющая инфракрасный спектр с преобразованием Фурье, как изображено на Фиг.3.
-1
-1
-1
-1
-1
81. Полимерная композиция, содержащая альгинат натрия и хитозан, имеющая инфракрасный спектр с преобразованием Фурье, содержащий пики поглощения при: от приблизительно 3600 см до приблизительно 3000 см, приблизительно 2900 см, приблизительно 1640 см и приблизительно 1590 см.
82. Набор, содержащий первый контейнер, содержащий полимерную композицию по п.2.
83. Набор по п.82, содержащий второй контейнер, содержащий раствор хлорида кальция.
84. Набор по п.83, где указанный раствор хлорида кальция представляет собой раствор 10% масса/объем хлорида кальция в воде.
85. Полимерная композиция, содержащая:
a. альгинат, имеющий длину цепи в пределах от приблизительно 1000 нм до приблизительно 3000 нм и среднюю молекулярную массу примерно 800 кДа; и
b. хитозан, имеющий длину цепи в пределах от приблизительно 2800 нм до приблизительно 2900 нм и среднюю молекулярную массу примерно 1000 кДа.
86. Полимерная композиция по п.2, где хитозан получен из растений.
87. Полимерная композиция по п.2, где хитозан получен из водорослей.
88. Полимерная композиция, полученная способом по п.40, содержащая (a) приблизительно 0,0225 г/мл альгината натрия и (b) приблизительно 0,200 г/мл хитозана.
89. Полимерная композиция, полученная способом по п.40, содержащая (a) приблизительно 0,021 г/мл альгината натрия и (b) приблизительно 0,190 г/мл хитозана.
90. Полимерная композиция, полученная способом по п.40, содержащая (a) приблизительно 0,02247 г/мл альгината натрия и (b) приблизительно 0,200 г/мл хитозана.
91. Полимерная композиция, полученная способом по п.40, содержащая (a) приблизительно 0,0212 г/мл альгината натрия и (b) приблизительно 0,1887 г/мл хитозана.
92. Полимерная композиция по п.2, где хитозан связан с сердцевиной, содержащей полимерный материал.
93. Полимерная композиция по п.2, где хитозан связан с сердцевиной, содержащей поли-L-молочную кислоту.
94. Полимерная композиция по п.1, где указанный один или более полианионных полимеров содержат альгинат натрия, где указанный один или более поликатионных полимеров содержат диэтиламиноэтилдекстран, связанный с сердцевиной из поли-L-молочной кислоты, и где указанный растворитель представляет собой воду.
95. Полимерная композиция по п.2, дополнительно содержащая метилпарабен.